(57)【要約】【課題】耐候性に優れ、被塗装物の耐久性を充分に高められる塗膜を容易に形成でき、工場、発電所等の設備における簡易的な応急処置等に有用なエアゾール組成物、および該エアゾール組成物を用いた塗装方法を提供する。【解決手段】含フッ素重合体（Ａ）および溶剤（Ｂ）を含む塗料成分（Ｉ）と、噴射剤（II）と、を必須成分として含み、必要に応じて塗料成分（Ｉ）がさらに硬化剤（Ｃ）を含むエアゾール組成物。また、前記エアゾール組成物を噴射して塗装することを特徴とする塗装方法。【選択図】なし【特許請求の範囲】
【請求項１】
含フッ素重合体（Ａ）および溶剤（Ｂ）を含む塗料成分（Ｉ）と、噴射剤（II）と、を含むエアゾール組成物。
【請求項２】
前記含フッ素重合体（Ａ）が、水酸基を有する含フッ素重合体（Ａ１）を含む、請求項１に記載のエアゾール組成物。
【請求項３】
前記塗料成分（Ｉ）がさらに硬化剤（Ｃ）を含む、請求項１または２に記載のエアゾール組成物。
【請求項４】
請求項１〜３のいずれか一項に記載のエアゾール組成物を噴射して塗装することを特徴とする塗装方法。
【発明の詳細な説明】
【技術分野】
【０００１】
本発明は、エアゾール組成物および塗装方法に関する。
【背景技術】
【０００２】
自動車、船舶、鉄道車両、飛行機等の輸送用機器、工場、発電所等の設備、建築物等の外表面には、それらの耐久性を高める等の目的で、塗料組成物による塗装が行われることが多い。また、塗装から長期間経過した後には、塗膜が劣化するために塗り替え補修が行われる。
【０００３】
しかし、特に工場、発電所等の設備や、建築物等において塗り替え補修を行う場合には、非常に大掛かりな補修となるため、その予算申請から施工までを含めて多くの手間と時間を要する。そのため、日常点検等で塗膜の傷みを確認した際に、その都度、簡易的な補修ができれば、コスト面、施工性で有利である。
【０００４】
ところで、被塗装物に簡便に塗装する方法としては、エアゾール缶を用いて、被塗装物にエアゾール組成物を噴射して塗膜を形成する塗装方法が知られている。該塗装方法は、被塗装物にエアゾール組成物を噴射するだけで塗膜を形成できるため、刷毛塗り等に比べて塗装が容易である。また、エアゾール缶は持ち運びも容易であるため、一斗缶等を持ち運ぶ場合に比べて高所等での作業も容易である。
【０００５】
エアゾール組成物としては、たとえば、以下に示すものが知られている。
（ｉ）１分子中にシロキシ基を２個以上有する樹脂、ポリイソシアネート化合物および有機溶剤を含む塗料成分と、噴射剤を含むエアゾール組成物（特許文献１）。
（ii）シロキサンポリマー、親水性付与剤およびポリイソシアネート化合物を含む塗料成分と、噴射剤を含むエアゾール組成物（特許文献２）。
【先行技術文献】
【特許文献】
【０００６】
【特許文献１】特開平８−９２５０２号公報
【特許文献２】特開２００４−８３８１６号公報
【発明の概要】
【発明が解決しようとする課題】
【０００７】
しかし、エアゾール組成物（ｉ）、（ii）を用いた塗装では、形成される塗膜の耐候性が不充分であり、被塗装物の耐久性を充分に高めることは難しい。
【０００８】
本発明は、耐候性に優れ、被塗装物の耐久性を充分に高められる塗膜を容易に形成できるエアゾール組成物、および該エアゾール組成物を用いた塗装方法を提供する。
【課題を解決するための手段】
【０００９】
前記の課題を達成するために、本発明は以下の構成を採用した。
［１］含フッ素重合体（Ａ）および溶剤（Ｂ）を含む塗料成分（Ｉ）と、噴射剤（II）と、を含むエアゾール組成物。
［２］前記含フッ素重合体（Ａ）が、水酸基を有する含フッ素重合体（Ａ１）を含む、前記［１］のエアゾール組成物。
［３］前記塗料成分（Ｉ）がさらに硬化剤（Ｃ）を含む、前記［１］または［２］のエアゾール組成物。
［４］前記［１］〜［３］のいずれかのエアゾール組成物を噴射して塗装することを特徴とする塗装方法。
【発明の効果】
【００１０】
本発明のエアゾール組成物を用いれば、被塗装物上に、耐候性に優れ、被塗装物の耐久性を充分に高められる塗膜を容易に形成できる。
本発明の塗装方法によれば、被塗装物にエアゾール組成物を噴射するだけでも塗膜を形成できるため塗装が容易であり、また耐候性に優れ、被塗装物の耐久性を充分に高められる塗膜を形成できる。
【発明を実施するための形態】
【００１１】
本明細書においては、単量体が重合することで直接形成される繰り返し単位と、単量体の重合によって形成される繰り返し単位の一部を化学変換することで得られる繰り返し単位とを総称して「構成単位」という。
本明細書において、単量体は、重合性の二重結合を有する化合物を表す。
本明細書において、（メタ）アクリル酸の記載は、アクリル酸およびメタクリル酸の少なくとも一方を表す。
本明細書において、架橋性基とは、架橋性基同士、または硬化剤と反応して架橋構造を形成する基を意味する。架橋性基としては、たとえば、水酸基、カルボキシ基、アミノ基、エポキシ基、アルコキシシリル基、イソシアネート基等が挙げられる。
本明細書においては、式（１）で表される化合物を化合物（１）と記す。他の式で表される化合物も同様に記す。
本明細書においては、式（２）で表される基を基（２）と記す。
【００１２】
≪エアゾール組成物≫
本発明のエアゾール組成物は、含フッ素重合体（Ａ）および溶剤（Ｂ）を含む塗料成分（Ｉ）と、噴射剤（II）と、を含む。
【００１３】
＜塗料成分（Ｉ）＞
塗料成分（Ｉ）は、含フッ素重合体（Ａ）および溶剤（Ｂ）を必須成分として含み、必要に応じて硬化剤（Ｃ）、硬化触媒（Ｄ）、含フッ素重合体（Ａ）以外の樹脂（Ｅ）、顔料（Ｆ）、他の成分（Ｇ）を含む。
塗料成分（Ｉ）は、硬化剤（Ｃ）を含むことが好ましい。
【００１４】
［含フッ素重合体（Ａ）］
本発明のエアゾール組成物が含フッ素重合体（Ａ）を含むことで、耐候性に優れ、被塗装物に良好な耐久性を付与できる塗膜を形成できる。
含フッ素重合体（Ａ）としては、耐候性、耐久性、耐擦傷性、耐衝撃性に優れた塗膜を形成しやすい点から、水酸基を有する含フッ素重合体（Ａ１）が好ましい。なお、含フッ素重合体（Ａ）としては、水酸基以外の架橋性基を有する含フッ素重合体（Ａ２）（ただし、水酸基を有する含フッ素重合体を除く。）を用いてもよく、架橋性基を有しない含フッ素重合体（Ａ３）を用いてもよい。
【００１５】
（含フッ素重合体（Ａ１））
含フッ素重合体（Ａ１）としては、下記構成単位（α１）および下記構成単位（α２）を有する含フッ素重合体（Ａ１１）がより好ましい。含フッ素重合体（Ａ１１）を用いることで、耐久性、耐候性、耐擦傷性および耐衝撃性に優れた塗膜を形成しやすくなる。
（α１）フルオロオレフィンに基づく構成単位。
（α２）水酸基を有する単量体に基づく構成単位。
【００１６】
構成単位（α１）：
フルオロオレフィンは、オレフィン炭化水素（一般式ＣｎＨ２ｎ）の水素原子の１個以上がフッ素原子で置換された化合物である。
フルオロオレフィンの炭素数は、２〜８が好ましく、２〜６がより好ましい。
フルオロオレフィンにおけるフッ素原子の数（以下、「フッ素付加数」という。）は、２以上が好ましく、３〜４がより好ましい。フッ素付加数が２以上であれば、形成される塗膜の耐候性が向上する。フルオロオレフィンにおいては、フッ素原子で置換されていない水素原子の１個以上が塩素原子で置換されていてもよい。
【００１７】
フルオロオレフィンとしては、たとえば、テトラフルオロエチレン、クロロトリフルオロエチレン、トリフルオロエチレン、フッ化ビニリデン、ヘキサフルオロプロピレン、ペンタフルオロプロピレン等の炭素数２または３のフルオロオレフィンが挙げられる。
フルオロオレフィンとしては、生産性や他の単量体との共重合性の点から、テトラフルオロエチレン、クロロトリフルオロエチレン、ヘキサフルオロプロピレン、フッ化ビニリデン、フッ化ビニルが好ましく、テトラフルオロエチレン、クロロトリフルオロエチレンがより好ましく、溶剤への溶解性に優れる点からクロロトリフルオロエチレンが最も好ましい。
【００１８】
含フッ素重合体（Ａ１１）が有する構成単位（α１）は、１種であってもよく、２種以上であってもよい。
構成単位（α１）としては、フルオロオレフィンを重合することで直接形成される構成単位が好ましい。
【００１９】
構成単位（α２）：
水酸基を有する単量体の具体例としては、たとえば、以下の化合物が挙げられる。
２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテル等のヒドロキシアルキルビニルエーテル類；
ジエチレングリコールモノビニルエーテル、トリエチレングリコールモノビニルエーテル、テトラエチレングリコールモノビニルエーテル等のエチレングリコールモノビニルエーテル類；
２−ヒドロキシエチルアリルエーテル、４−ヒドロキシブチルアリルエーテル、グリセロールモノアリルエーテル等のヒドロキシアルキルアリルエーテル類；
２−ヒドロキシエチルビニルエステル、４−ヒドロキシブチルビニルエステル等のヒドロキシアルキルビニルエステル類；
ヒドロキシエチルアリルエステル、ヒドロキシブチルアリルエステル等のヒドロキシアルキルアリルエステル類；
ヒドロキシエチル（メタ）アクリレート等の（メタ）アクリル酸ヒドロキシアルキルエステル類等。
【００２０】
水酸基を有する単量体としては、入手が容易な点から、ヒドロキシアルキルビニルエーテル類が好ましく、２−ヒドロキシエチルビニルエーテル、３−ヒドロキシプロピルビニルエーテル、４−ヒドロキシブチルビニルエーテルがより好ましく、２−ヒドロキシエチルビニルエーテル、４−ヒドロキシブチルビニルエーテルがさらに好ましい。
【００２１】
含フッ素重合体（Ａ１１）が有する構成単位（α２）は、１種であってもよく、２種以上であってもよい。
構成単位（α２）としては、水酸基を有する単量体を重合することで直接形成される構成単位が好ましい。
【００２２】
なお、構成単位（α２）は、水酸基を有する単量体を重合することで直接形成される構成単位には限定されない。たとえば、構成単位（α２）は、以下に示す方法で得られる構成単位であってもよい。
カルボン酸ビニルエステル等のカルボキシ基を有する単量体を重合して得られる、カルボキシ基を有する構成単位を有する重合体をケン化することにより、カルボキシ基を有する構成単位を、水酸基を有する構成単位に変換する方法。
【００２３】
含フッ素重合体（Ａ１１）は、構成単位（α１）および構成単位（α２）に加えて、構成単位（α１）および構成単位（α２）以外の構成単位（α３）を有することがより好ましい。
構成単位（α３）は、フルオロオレフィン、および水酸基を有する単量体以外の単量体（以下、単量体（ａ３）ともいう。）に基づく構成単位である。
【００２４】
単量体（ａ３）としては、架橋性基を有しない単量体が好ましい。
単量体（ａ３）の具体例としては、たとえば、エチレン、イソブチレン等のオレフィン類；酢酸ビニル、ピバリン酸ビニル、安息香酸ビニル、バーサチック酸ビニル等のビニルエステル類；エチルビニルエーテル、ブチルビニルエーテル、２−エチルヘキシルビニルエーテル、シクロへキシルビニルエーテル等のビニルエーテル類；エチルアリルエーテル、ブチルアリルエーテル、シクロヘキシルアリルエーテル等のアリルエーテル類等が挙げられる。
【００２５】
なお、単量体（ａ３）としては、後述の単量体（ａ４）のような、水酸基以外の架橋性基を有する単量体であってもよい。
含フッ素重合体（Ａ１１）が有する構成単位（α３）は、１種であってもよく、２種以上であってもよい。
【００２６】
含フッ素重合体（Ａ１１）としては、耐候性、耐久性、耐擦傷性、耐衝撃性に優れた塗膜を形成しやすい点から、構成単位（α１）としてクロロトリフルオロエチレンに基づく構成単位と、構成単位（α２）として２−ヒドロキシエチルビニルエーテルおよび４−ヒドロキシブチルビニルエーテルの少なくとも一方に基づく構成単位と、構成単位（α３）としてエチルビニルエーテル、２−エチルヘキシルビニルエーテルおよびシクロへキシルビニルエーテルからなる群から選ばれる少なくとも１種に基づく構成単位と、を有することが特に好ましい。
【００２７】
含フッ素重合体（Ａ１１）における構成単位（α１）と構成単位（α２）の合計（１００モル％）に対する構成単位（α１）の割合は、５〜９５モル％が好ましく、１０〜９０モル％がより好ましい。前記構成単位（α１）の割合が下限値以上であれば、耐候性に優れた塗膜を形成しやすい。前記構成単位（α１）の割合が上限値以下であれば、硬化剤（Ｃ）との相溶性が良好となることから、緻密で、耐熱性、防湿性、耐擦傷性および耐衝撃性に優れた塗膜を形成しやすい。
【００２８】
含フッ素重合体（Ａ１１）における構成単位（α１）と構成単位（α２）の合計（１００モル％）に対する構成単位（α２）の割合は、５〜９５モル％が好ましく、１０〜９０モル％がより好ましい。前記構成単位（α２）の割合が下限値以上であれば、架橋密度が高く、緻密で、耐熱性、防湿性、耐擦傷性および耐衝撃性に優れた塗膜を形成しやすい。前記構成単位（α２）の割合が上限値以下であれば、含フッ素重合体（Ａ１１）の安定性が向上し、ポットライフの長いエアゾール組成物が得られやすい。
【００２９】
含フッ素重合体（Ａ１１）の全構成単位（１００モル％）に対する構成単位（α１）の割合は、２０〜９９モル％が好ましく、３０〜９８モル％がより好ましく、４０〜９５モル％が特に好ましい。前記構成単位（α１）の割合が下限値以上であれば、耐候性に優れた塗膜を形成しやすい。前記構成単位（α１）の割合が上限値以下であれば、硬化剤（Ｃ）との相溶性が良好となることから、緻密で、耐熱性、防湿性、耐擦傷性および耐衝撃性に優れた塗膜を形成しやすい。
【００３０】
含フッ素重合体（Ａ１１）の全構成単位（１００モル％）に対する構成単位（α２）の割合は、１〜８０モル％が好ましく、２〜７０モル％がより好ましく、５〜６０モル％が特に好ましい。前記構成単位（α２）の割合が下限値以上であれば、架橋密度が高く、緻密で、耐熱性、防湿性、耐擦傷性および耐衝撃性に優れた塗膜を形成しやすい。前記構成単位（α２）の割合が上限値以下であれば、含フッ素重合体（Ａ１１）の安定性が向上し、ポットライフの長いエアゾール組成物が得られやすい。
【００３１】
含フッ素重合体（Ａ１１）の全構成単位（１００モル％）に対する構成単位（α３）の割合は、０〜６０モル％が好ましく、０〜５０モル％がより好ましい。構成単位（α３）の割合が上限値以下であれば、塗膜の耐候性と、塗膜と被塗装物の密着性とを両立しやすい。
なお、構成単位（α３）の割合が０モル％であるとは、含フッ素重合体（Ａ１１）が構成単位（α３）を有さないことを意味する。
含フッ素重合体（Ａ１１）が構成単位（α３）を有する場合、前記構成単位（α３）の割合の下限値は、０．５モル％が好ましい。
【００３２】
含フッ素重合体（Ａ１１）における各構成単位の割合は、含フッ素重合体（Ａ１１）を得る際の重合に用いる各単量体の割合、反応条件等を調節することで制御できる。
【００３３】
塗料成分（Ｉ）が硬化剤（Ｃ）を含む架橋タイプの場合、含フッ素重合体（Ａ１）の水酸基価は、２０〜１００ｍｇＫＯＨ／ｇが好ましく、３０〜７０ｍｇＫＯＨ／ｇがより好ましい。含フッ素重合体（Ａ１）の水酸基価が下限値以上であれば、架橋密度が高く、緻密で、耐熱性、防湿性、耐擦傷性および耐衝撃性に優れた塗膜を形成しやすい。含フッ素重合体（Ａ１）の水酸基価が上限値以下であれば、安定性が向上し、ポットライフの長いエアゾール組成物が得られやすい。
【００３４】
塗料成分（Ｉ）が硬化剤（Ｃ）を含まないラッカータイプの場合、含フッ素重合体（Ａ１）の水酸基価は、１〜３０ｍｇＫＯＨ／ｇが好ましく、５〜２０ｍｇＫＯＨ／ｇがより好ましい。含フッ素重合体（Ａ１）の水酸基価が下限値以上であれば、被塗装物への密着性に優れた塗膜を形成しやすい。含フッ素重合体（Ａ１）の水酸基価が上限値以下であれば、安定性に優れた塗膜を形成しやすい。
【００３５】
（含フッ素重合体（Ａ２））
含フッ素重合体（Ａ２）としては、たとえば、含フッ素重合体（Ａ１１）における構成単位（α２）の代わりに、下記構成単位（α４）を有する含フッ素重合体が挙げられる。
構成単位（α４）：水酸基以外の架橋性基を有する単量体（以下、単量体（ａ４）ともいう。）に基づく構成単位。
【００３６】
構成単位（α４）：
単量体（ａ４）としては、たとえば、下記単量体（ａ４−１）〜（ａ４−５）が挙げられる。
（ａ４−１）カルボキシ基を有する単量体。
（ａ４−２）アルコキシシリル基を有する単量体。
（ａ４−３）アミノ基を有する単量体。
（ａ４−４）エポキシ基を有する単量体。
（ａ４−５）イソシアネート基を有する単量体。
【００３７】
単量体（ａ４−１）としては、たとえば、以下の化合物が挙げられる。
３−ブテン酸、４−ペンテン酸、２−ヘキセン酸、３−ヘキセン酸、５−ヘキセン酸、２−ヘプテン酸、３−ヘプテン酸、６−ヘプテン酸、３−オクテン酸、７−オクテン酸、２−ノネン酸、３−ノネン酸、８−ノネン酸、９−デセン酸または１０−ウンデセン酸、アクリル酸、メタクリル酸、ビニル酢酸、クロトン酸、桂皮酸等の不飽和カルボン酸類；
ビニルオキシ吉草酸、３−ビニルオキシプロピオン酸３−（２−ビニルオキシブトキシカルボニル）プロピオン酸、３−（２−ビニルオキシエトキシカルボニル）プロピオン酸等の飽和カルボン酸ビニルエーテル類；
アリルオキシ吉草酸、３−アリルオキシプロピオン酸、３−（２−アリロキシブトキシカルボニル）プロピオン酸、３−（２−アリロキシエトキシカルボニル）プロピオン酸等の飽和カルボン酸アリルエーテル類；
３−（２−ビニロキシエトキシカルボニル）プロピオン酸、３−（２−ビニロキシブトキシカルボニル）プロピオン酸等のカルボン酸ビニルエーテル類；
アジピン酸モノビニル、コハク酸モノビニル、フタル酸ビニル、ピロメリット酸ビニル等の飽和多価カルボン酸モノビニルエステル類；
イタコン酸、マレイン酸、フマル酸等の不飽和ジカルボン酸類；
マレイン酸無水物、イタコン酸無水物等の、前記不飽和ジカルボン酸類の２つのカルボキシ基が分子内で脱水縮合した酸無水物；
イタコン酸モノエステル、マレイン酸モノエステル、フマル酸モノエステル等の不飽和カルボン酸モノエステル類等。
単量体（ａ４−１）としては、前記した水酸基を有する単量体に、前記酸無水物を反応させて得られる単量体を用いてもよい。
【００３８】
単量体（ａ４−２）としては、たとえば、以下の化合物が挙げられる。
ＣＨ２＝ＣＨＣＯ２（ＣＨ２）３Ｓｉ（ＯＣＨ３）３、
ＣＨ２＝ＣＨＣＯ２（ＣＨ２）３Ｓｉ（ＯＣ２Ｈ５）３、
ＣＨ２＝Ｃ（ＣＨ３）ＣＯ２（ＣＨ２）３Ｓｉ（ＯＣＨ３）３、
ＣＨ２＝Ｃ（ＣＨ３）ＣＯ２（ＣＨ２）３Ｓｉ（ＯＣ２Ｈ５）３、
ＣＨ２＝ＣＨＣＯ２（ＣＨ２）３ＳｉＣＨ３（ＯＣ２Ｈ５）２、
ＣＨ２＝Ｃ（ＣＨ３）ＣＯ２（ＣＨ２）３ＳｉＣ２Ｈ５（ＯＣＨ３）２、
ＣＨ２＝Ｃ（ＣＨ３）ＣＯ２（ＣＨ２）３Ｓｉ（ＣＨ３）２（ＯＣ２Ｈ５）、
ＣＨ２＝Ｃ（ＣＨ３）ＣＯ２（ＣＨ２）３Ｓｉ（ＣＨ３）２ＯＨ、
ＣＨ２＝ＣＨ（ＣＨ２）３Ｓｉ（ＯＣＯＣＨ３）３、
ＣＨ２＝Ｃ（ＣＨ３）ＣＯ２（ＣＨ２）３ＳｉＣ２Ｈ５（ＯＣＯＣＨ３）２、
ＣＨ２＝Ｃ（ＣＨ３）ＣＯ２（ＣＨ２）３ＳｉＣＨ３（Ｎ（ＣＨ３）ＣＯＣＨ３）２、
ＣＨ２＝ＣＨＣＯ２（ＣＨ２）３ＳｉＣＨ３［ＯＮ（ＣＨ３）Ｃ２Ｈ５］２、
ＣＨ２＝Ｃ（ＣＨ３）ＣＯ２（ＣＨ２）３ＳｉＣ６Ｈ５［ＯＮ（ＣＨ３）Ｃ２Ｈ５］２等のアクリル酸エステル類またはメタクリル酸エステル類等。
【００３９】
ＣＨ２＝ＣＨＳｉ［ＯＮ＝Ｃ（ＣＨ３）（Ｃ２Ｈ５）］３、
ＣＨ２＝ＣＨＳｉ（ＯＣＨ３）３、
ＣＨ２＝ＣＨＳｉ（ＯＣ２Ｈ５）３、
ＣＨ２＝ＣＨＳｉＣＨ３（ＯＣＨ３）２、
ＣＨ２＝ＣＨＳｉ（ＯＣＯＣＨ３）３、
ＣＨ２＝ＣＨＳｉ（ＣＨ３）２（ＯＣ２Ｈ５）、
ＣＨ２＝ＣＨＳｉ（ＣＨ３）２ＳｉＣＨ３（ＯＣＨ３）２、
ＣＨ２＝ＣＨＳｉＣ２Ｈ５（ＯＣＯＣＨ３）２、
ＣＨ２＝ＣＨＳｉＣＨ３［ＯＮ（ＣＨ３）Ｃ２Ｈ５］２、
ビニルトリクロロシラン、またはこれらの部分加水分解物等のビニルシラン類等。
【００４０】
トリメトキシシリルエチルビニルエーテル、トリエトキシシリルエチルビニルエーテル、トリメトキシシリルブチルビニルエーテル、メチルジメトキシシリルエチルビニルエーテル、トリメトキシシリルプロピルビニルエーテル、トリエトキシシリルプロピルビニルエーテル等のビニルエーテル類等。
【００４１】
また、単量体（ａ４−２）としては、水酸基と反応する官能基と、アルコキシシリル基を有する化合物を、前記した水酸基を有する単量体と反応させることで得られる単量体を用いてもよい。たとえば、水酸基を有する単量体と下記化合物（１）とを反応させて得られる単量体（ａ４−２Ａ）が挙げられる。単量体（ａ４−２Ａ）は、下記基（２）を有する。
ＯＣＮ（ＣＨ２）ｂＳｉＸａＲ１３−ａ  ・・・（１）
−Ｃ（＝Ｏ）ＮＨ（ＣＨ２）ｂＳｉＸａＲ１３−ａ  ・・・（２）
（ただし、前記式中、Ｒ１は水素原子または炭素数１〜１０の１価の炭化水素基であり、Ｘは炭素数１〜５のアルコキシ基であり、ａは１〜３の整数であり、ｂは１〜５の整数である。）
【００４２】
Ｒ１における１価の炭化水素基の炭素数が１０以下であれば、基（２）が嵩高くなりすぎることが抑制されるので、塗膜の硬化時におけるアルコキシ基（Ｘ）の縮合反応が立体障害によって進行しにくくなることを抑制できる。そのため、塗膜の硬化性が良好になり、優れた耐久性、耐候性、耐擦傷性および耐衝撃性が得られやすくなる。
Ｒ１は、炭素数１〜１０の１価の炭化水素基が好ましく、炭素数１〜５の１価の炭化水素基が好ましく、メチル基またはエチル基が好ましい。
【００４３】
Ｘのアルコキシ基の炭素数が５以下であれば、硬化剤（Ｃ）との架橋反応により生じるアルコール成分が揮発しやすくなる。これにより、塗膜中にアルコール成分が残存しにくくなり、耐熱性、耐水性、防湿性、耐候性、耐擦傷性および耐衝撃性が良好な塗膜が得られやすい。
Ｘは、エトキシ基またはメトキシ基が好ましい。
ｂは、２〜４の整数が好ましい。
【００４４】
化合物（１）の具体例としては、たとえば、以下の化合物が挙げられる。
３−イソシアネートプロピルトリメトキシシラン（Ｘ＝メトキシ基、ａ＝３、ｂ＝３）、
３−イソシアネートプロピルトリエトキシシラン（Ｘ＝エトキシ基、ａ＝３、ｂ＝３）、
３−イソシアネートプロピルメチルジメトキシシラン（Ｘ＝メトキシ基、Ｒ１＝メチル基、ａ＝２、ｂ＝３）、
３−イソシアネートプロピルメチルジエトキシシラン（Ｘ＝エトキシ基、Ｒ１＝メチル基、ａ＝２、ｂ＝３）、
３−イソシアネートプロピルジメチルメトキシシラン（Ｘ＝メトキシ基、Ｒ１＝メチル基、ａ＝１、ｂ＝３）、
３−イソシアネートプロピルジメチルエトキシシラン（Ｘ＝エトキシ基、Ｒ１＝メチル基、ａ＝１、ｂ＝３）、
４−イソシアネートブチルトリメトキシシラン（Ｘ＝メトキシ基、ａ＝３、ｂ＝４）、
４−イソシアネートブチルトリエトキシシラン（Ｘ＝エトキシ基、ａ＝３、ｂ＝４）、
２−イソシアネートエチルトリメトキシシラン（Ｘ＝メトキシ基、ａ＝３、ｂ＝２）、
２−イソシアネートエチルトリエトキシシラン（Ｘ＝エトキシ基、ａ＝３、ｂ＝２）等。
【００４５】
化合物（１）としては、入手性の点から、３−イソシアネートプロピルトリメトキシシラン、３−イソシアネートプロピルトリエトキシシランが好ましい。
また、単量体（ａ４−２）としては、カルボキシ基と反応する官能基と、アルコキシシリル基を有する化合物を、単量体（ａ４−１）と反応させることで得られる単量体を用いてもよい。たとえば、化合物（１）におけるイソシアネート基をエポキシ基、水酸基またはアミノ基に代えた化合物を、単量体（ａ４−１）と反応させた単量体等が挙げられる。
【００４６】
単量体（ａ４−３）としては、たとえば、以下の化合物が挙げられる。
ＣＨ２＝Ｃ−Ｏ−（ＣＨ２）ｃ−ＮＨ２（ただし、ｃは０または１〜１０の整数である。）等のアミノビニルエーテル類；
ＣＨ２＝ＣＨ−Ｏ−ＣＯ（ＣＨ２）ｄ−ＮＨ２（ただし、ｄは１〜１０の整数である。）等のアリルアミン類；
アミノメチルスチレン、ビニルアミン、アクリルアミド、ビニルアセトアミド、ビニルホルムアミド等。
【００４７】
単量体（ａ４−４）としては、たとえば、グリシジルビニルエーテル、グリシジルメタクリレート、３，４−エポキシシクロへキシルメチルメタクリレート、３，４−エポキシシクロへキシルメチルビニルエーテル、４−ビニロキシメチルシクロへキシルグリシジルエーテル等が挙げられる。
【００４８】
単量体（ａ４−５）としては、たとえば、２−イソシアネートエチルメタクリレート、２−イソシアネートエチルアクリレート、２−イソシアネートエチルエトキシメタクリレート、２−イソシアネートエチルビニルエーテル等が挙げられる。
【００４９】
単量体（ａ４）としては、耐久性、耐候性、耐擦傷性および耐衝撃性に優れた塗膜を形成しやすい点から、単量体（ａ４−２）が好ましく、単量体（ａ４−２Ａ）がより好ましい。
【００５０】
含フッ素重合体（Ａ２）が有する構成単位（α４）は、１種であってもよく、２種以上であってもよい。
構成単位（α４）としては、単量体（ａ４）を重合することで直接形成される構成単位が好ましい。
【００５１】
なお、構成単位（α４）は、水酸基を有する単量体を重合することで直接形成される構成単位には限定されない。たとえば、構成単位（α４）は、以下に示す方法で得られる構成単位であってもよい。
水酸基を有する単量体を重合した重合体に多価カルボン酸またはその無水物を反応させてカルボキシ基を導入する方法、
水酸基を有する単量体を重合した重合体にイソシアネートアルキルアルコキシシランを反応させてアルコキシシリル基を導入する方法、
水酸基を有する単量体を重合した重合体に多価イソシアネート化合物を反応させてイソシアネート基を導入する方法等。
【００５２】
（含フッ素重合体（Ａ３））
架橋性基を有しない含フッ素重合体（Ａ３）の具体例としては、たとえば、ポリテトラフルオロエチレン、ポリフッ化ビニリデン、エチレン−テトラフルオロエチレン共重合体、フッ化ビニリデン−テトラフルオロエチレン−ヘキサフルオロプロピレン共重合体等が挙げられる。
【００５３】
（含フッ素重合体（Ａ）の製造方法）
含フッ素重合体（Ａ）の製造方法としては、特に限定されず、フルオロオレフィン、水酸基を有する単量体、単量体（ａ３）、単量体（ａ４）等を公知の方法で重合させる方法が好ましい。
【００５４】
重合方法は、公知のラジカル重合法が採用できる。重合形態としては、特に限定されず、溶液重合、懸濁重合、乳化重合等を採用できる。
重合時の反応温度は、使用するラジカル重合開始剤によっても異なるが、０〜１３０℃が好ましい。反応時間は１〜５０時間が好ましい。
【００５５】
重合溶媒としては、たとえば、イオン交換水；エタノール、ブタノール、プロパノール等のアルコール系溶剤；ｎ−へキサン、ｎ−ヘプタン等の飽和炭化水素系溶剤；トルエン、キシレン等の芳香族炭化水素系溶剤；メチルエチルケトン、シクロヘキサノン等のケトン系溶剤；酢酸エチル、酢酸ブチル等のエステル系溶剤等が挙げられる。
【００５６】
ラジカル重合開始剤としては、たとえば、以下の化合物が挙げられる。
ジイソプロピルパーオキシジカーボネート、ジ−ｎ−プロピルパーオキシジカーボネート等のパーオキシジカーボネート類；
ｔ−ヘキシルパーオキシピバレート、ｔ−ブチルパーオキシピバレート等のパーオキシエステル類；
シクロヘキサノンパーオキサイド、メチルエチルケトンパーオキサイド等のケトンパーオキサイド類；
１，１−ビス（ｔ−ヘキシルパーオキシ）シクロへキサン、１，１−ビス（ｔ−ブチルパーオキシ）シクロへキサン等のパーオキシケタール類；
ｔ−ヘキシルパーオキシ−ｎ−ブチルカーボネート、ｔ−ブチルパーオキシ−ｎ−プロピルカーボネート等のパーオキシカーボネートエステル類；
イソブチリルパーオキサイド、ラウロイルパーオキサイド等のジアシルパーオキサイド類；
ジクミルパーオキサイド、ジ−ｔ−ブチルパーオキサイド等のジアルキルパーオキサイド類等。
【００５７】
乳化重合を採用する場合には、水中、かつアニオン系、ノニオン系の乳化剤の存在下、水溶性過酸化物、過硫酸塩、水溶性アゾ化合物等の開始剤を用いることで重合を実施できる。
また、重合反応中には微量の塩酸またはフッ酸が生成する場合があるため、重合時に緩衝液をあらかじめ添加しておくことが好ましい。
なお、含フッ素重合体（Ａ）の製造方法は、前述した方法には限定されない。例えば、前述のように重合後に多価カルボン酸等を反応させてカルボキシ基を導入する方法等を採用してもよい。
【００５８】
含フッ素重合体（Ａ）の市販品としては、たとえば、商品名「ルミフロン」（旭硝子社製）、商品名「フルオネート」（大日本インキ化学工業社製）、商品名「セフラルコート」（セントラル硝子社製）、商品名「ザフロン」（東亜合成社製）、商品名「ゼッフル」（ダイキン工業社製）等が挙げられる。
含フッ素重合体（Ａ）は、１種を単独で使用してもよく、２種以上を併用してもよい。
【００５９】
［溶剤（Ｂ）］
溶剤（Ｂ）としては、エアゾール組成物に通常用いられる溶剤を使用できる。
溶剤（Ｂ）の具体例としては、たとえば、トルエン、キシレン、ミネラルスピリット等の炭化水素系溶剤；メチルイソブチルケトン等のケトン系溶剤；酢酸エチル、酢酸ブチル、酢酸アミル等のエステル系溶剤；ジオキサン等のエーテル系溶剤；エチレングリコール、ジエチレングリコール、プロピレングリコール、ヘキシレングリコール等のグリコール系溶剤；前記グリコール系溶剤のメチルエーテル、エチルエーテル、プロピルエーテル、ブチルエーテル等のグリコールエーテル系溶剤等が挙げられる。
溶剤（Ｂ）は、１種を単独で使用してもよく、２種以上を併用してもよい。
【００６０】
［硬化剤（Ｃ）］
硬化剤（Ｃ）は、含フッ素重合体（Ａ１）の水酸基、または含フッ素重合体（Ａ２）の架橋性基と反応して架橋構造を形成し、エアゾール組成物による硬化塗膜を形成させる役割を果たす。
硬化剤（Ｃ）としては、特に限定されず、含フッ素重合体（Ａ）が有する架橋性基の種類に応じて、該架橋性基と反応する官能基を２以上有する化合物を適宜選択すればよい。
【００６１】
含フッ素重合体（Ａ）として、水酸基を有する含フッ素重合体（Ａ１）を使用する場合、硬化剤（Ｃ）としては、イソシアネート系硬化剤（Ｃ１）、ブロック化イソシアネート系硬化剤（Ｃ２）およびアミノ樹脂（Ｃ３）からなる群から選ばれる少なくとも１種が好ましい。
含フッ素重合体（Ａ）がカルボキシ基を有する場合、硬化剤（Ｃ）としては、アミン系硬化剤、エポキシ系硬化剤等が挙げられる。
含フッ素重合体（Ａ）がアミノ基を有する場合、硬化剤（Ｃ）としては、カルボキシ基含有硬化剤、エポキシ系硬化剤、酸無水物系硬化剤等が挙げられる。
含フッ素重合体（Ａ）がエポキシ基を有する場合、硬化剤（Ｃ）としては、カルボキシ基含有硬化剤、酸無水物系硬化剤、アミン系硬化剤等が挙げられる。
含フッ素重合体（Ａ）がアルコキシシリル基を有する場合、硬化剤（Ｃ）としては、金属アルコキシドが好ましい。
含フッ素重合体（Ａ）がイソシアネート基を有する場合、硬化剤（Ｃ）としては、水酸基含有硬化剤、カルボキシ基含有硬化剤等が挙げられる。
【００６２】
（イソシアネート系硬化剤（Ｃ１））
イソシアネート系硬化剤（Ｃ１）としては、たとえば、無黄変ポリイソシアネート、無黄変ポリイソシアネート変性体が挙げられる。イソシアネート系硬化剤（Ｃ１）のイソシアネート基はブロック化されていない。
無黄変ポリイソシアネートとしては、たとえば、イソホロンジイソシアネート（ＩＰＤＩ）、ジシクロヘキシルメタンジイソシアネート（ＨＭＤＩ）等の脂環族ポリイソシアネート；ヘキサメチレンジイソシアネート（ＨＤＩ）等の脂肪族ポリイソシアネート等が挙げられる。
【００６３】
無黄変ポリイソシアネート変性体としては、例えば、下記変性体（ｃ１）〜（ｃ４）が挙げられる。
（ｃ１）脂肪族ジイソシアネートまたは脂環族ジイソシアネートのイソシアヌレート体。
（ｃ２）脂肪族ジイソシアネートまたは脂環族ジイソシアネートをポリオールまたはポリアミンで変性した、−Ｃ（＝Ｏ）−ＮＨ−で表される構造を有する変性体。
（ｃ３）脂肪族ジイソシアネートまたは脂環族ジイソシアネートのイソシアヌレート体の一部のイソシアネート基をポリオールで変性した、−Ｃ（＝Ｏ）−ＮＨ−で表される構造を有する変性体。
（ｃ４）変性体（ｃ１）と変性体（ｃ２）の混合物からなる変性体。
【００６４】
（ブロック化イソシアネート系硬化剤（Ｃ２））
ブロック化イソシアネート系硬化剤（Ｃ２）は、イソシアネート系硬化剤のイソシアネート基がブロック化されたものである。
イソシアネート基のブロック化は、たとえば、イプシロンカプロラクタム（Ｅ−ＣＡＰ）、メチルエチルケトンオキシム（ＭＥＫ−ＯＸ）、メチルイソブチルケトンオキシム（ＭＩＢＫ−ＯＸ）、ピラリジン、トリアジン（ＴＡ）等によって行える。
【００６５】
（アミノ樹脂（Ｃ３））
アミノ樹脂（Ｃ３）としては、たとえば、メラミン樹脂、グアナミン樹脂、スルホアミド樹脂、尿素樹脂、アニリン樹脂等が挙げられる。なかでも、硬化速度が速い点から、メラミン樹脂が好ましい。
メラミン樹脂としては、具体的には、アルキルエーテル化したアルキルエーテル化メラミン樹脂等が挙げられる。なかでも、メラミン樹脂としては、メトキシ基およびブトキシ基の少なくとも一方で置換されたメラミン樹脂がより好ましい。
【００６６】
（金属アルコキシド）
金属アルコキシドの金属、半金属としては、Ａｌ、Ｔｉ、Ｓｉ等が挙げられ、より硬い塗膜が形成でき、耐久性、耐候性、耐擦傷性および耐衝撃性が向上する点から、Ｓｉが好ましい。
金属アルコキシドのアルコキシ基としては、炭素数１〜１０のアルコキシ基が好ましく、メトキシ基、エトキシ基がより好ましく、メトキシ基が特に好ましい。
【００６７】
金属アルコキシドとしては、下記化合物（３）が好ましい。
（Ｒ２）４−ｋＳｉ（ＯＲ３）ｋ  ・・・（３）
ただし、前記式（３）中、Ｒ２およびＲ３は、それぞれ独立に、炭素数１〜１０の１価の炭化水素基であり、ｋは２〜４の整数である。
【００６８】
Ｒ２の１価の炭化水素基は、置換基を有していてもよい。すなわち、Ｒ２の１価の炭化水素基の水素原子の一部または全部が置換基で置換されていてもよい。該置換基としては、ハロゲン原子が好ましく、フッ素原子がより好ましい。
Ｒ２は、メチル基、エチル基、ヘキシル基、デシル基、フェニル基、トリフルオロプロピル基が好ましい。化合物（３）中にＲ２が複数存在する場合、原料の供給性の点から、複数のＲ２が互いに同じであることが好ましい。なお、複数のＲ２は互いに異なっていてもよい。
Ｒ３の１価の炭化水素基は、炭素数１〜１０のアルキル基が好ましく、メチル基またはエチル基がより好ましく、メチル基が特に好ましい。化合物（３）中にＲ３が複数存在する場合、アルコキシ基の反応性が同じになって塗膜を均一に形成しやすい点から、複数のＲ３が互いに同じであることが好ましい。なお、複数のＲ３は互いに異なっていてもよい。
化合物（３）におけるｋは、３〜４が好ましい。
【００６９】
化合物（３）の具体例としては、たとえば、以下の化合物が挙げられる。
テトラメトキシシラン、テトラエトキシシラン、テトライソプロポキシシラン等の４官能性アルコキシシラン；
メチルトリメトキシシラン、メチルトリエトキシシラン、フェニルトリメトキシシラン、フェニルトリエトキシシラン、ヘキシルトリメトキシシラン、ヘキシルトリエトキシシラン、デシルトリメトキシシラン、トリフルオロプロピルトリメトキシシラン等の３官能性アルコキシシラン；
ジメチルジメトキシシラン、ジフェニルジメトキシシラン、ジメチルジエトキシシラン、ジフェニルジエトキシシラン等の２官能性アルコキシシラン等。
【００７０】
化合物（３）としては、硬化速度、および得られる塗膜の物性の点から、テトラメトキシシラン、テトラエトキシシラン、メチルトリメトキシシラン、メチルトリエトキシシラン、フェニルトリメトキシシランが好ましい。
化合物（３）は、１種を単独で使用してもよく、２種以上を併用してもよい。
【００７１】
化合物（３）は、部分的に加水分解されて縮合した部分加水分解縮合物として使用してもよい。該部分加水分解縮合物は、前記化合物（３）を、分子中に２以上の加水分解性基（−ＯＲ３基）が残るように、部分的に加水分解して縮合することで得られる化合物である。該部分加水分解縮合物の全体構造は明らかではないが、−Ｓｉ−Ｏ−結合からなる骨格とアルコキシ基からなるポリ珪酸エステルであって、その骨格は、直鎖状であってもよく、分岐鎖状であってもよく、環状構造であってもよい。
化合物（２）の部分加水分解縮合物は、縮合度が低いほど好ましい。部分加水分解縮合物の縮合度が低いほど、含フッ素重合体（Ａ）との相溶性が向上する。また、形成される塗膜と被塗装物の熱膨張係数がより近くなり、熱による膨張、収縮に起因する塗膜の被塗装物からの剥離が起き難くなる。
【００７２】
化合物（３）の部分加水分解縮合物を製造する方法は、特に限定されず、公知の部分加水分解縮合物の製造方法を採用できる。例えば、化合物（３）に、水、酸、および溶剤の少なくとも１種を加え、部分的に加水分解縮合させる方法が挙げられる。
【００７３】
化合物（３）の部分加水分解縮合物としては、縮合度、構造、アルコキシ基の種類が異なるものが市販されており、たとえば、以下のものが挙げられる。
商品名「ＫＲ−５００」、「ＫＲ−５１０」、「ＫＲ−２１３」（以上、信越化学工業社製）、商品名「ＭＫＣシリケートＭＳ５１」、「ＭＫＣシリケートＭＳ５６」（以上、三菱化学社製）、商品名「Ｍシリケート５１」、「エチルシリケート４０」、「エチルシリケート４５」（以上、多摩化学工業社製）等の有効シリカ分が２８〜７０質量％程度である縮合物、または、該縮合物をエタノールもしくはイソプロパノールに溶解した商品名「ＨＡＳ−１」、「ＨＡＳ−６」、「ＨＡＳ−１０」（以上、コルコート社製）等。
なお、前記「有効シリカ分」とは、製品中に含まれるポリアルキルシリケートを１００質量％としたときの、ＳｉＯ２換算としてのシリカの含有量を示す値である。
化合物（３）の部分加水分解縮合物は、１種を単独で使用してもよく、２種以上を併用してもよい。
【００７４】
アルミニウムアルコキシドとしては、たとえば、アルミニウムイソプロポキシド（Ａｌ［Ｏ−ＣＨ（ＣＨ３）２］３）等が挙げられる。
チタニウムアルコキシドとしては、たとえば、チタニウムブトキサイド（Ｔｉ（Ｏ−Ｃ４Ｈ９）４）等が挙げられる。
また、前記アルミニウムアルコキシド、チタニウムアルコキシドを、分子中に２以上の加水分解性基が残るように部分的に加水分解して縮合させた部分加水分解縮合物を使用してもよい。これらの部分加水分解縮合物は、含フッ素重合体（Ａ）との相溶性が向上し、塗膜の被塗装物からの剥離が起き難い点から、縮合度が低いほど好ましい。
【００７５】
本発明のエアゾール組成物に硬化剤（Ｃ）を用いる場合は、たとえば、含フッ素重合体（Ａ）および溶剤（Ｂ）を必須として含む塗料成分と、硬化剤（Ｃ）を必須として含む塗料成分の２液型として、噴射直前にそれらが混じり合うようにすればよい。また、ブロック化イソシアネート系硬化剤（Ｃ２）を用いる場合は、予めブロック化イソシアネート系硬化剤（Ｃ２）が配合されている１液型の塗料成分としてもよい。
【００７６】
本発明のエアゾール組成物に硬化剤（Ｃ）を用いる場合、硬度がより高く、耐久性、耐候性、耐擦傷性および耐衝撃性により優れた塗膜を形成しやすい点から、含フッ素重合体（Ａ）として含フッ素重合体（Ａ１）を用い、硬化剤（Ｃ）として、イソシアネート系硬化剤（Ｃ１）、ブロック化イソシアネート系硬化剤（Ｃ２）およびアミノ樹脂（Ｃ３）からなる群から選ばれる少なくとも１種を用いる組み合わせが特に好ましい。
【００７７】
［硬化触媒（Ｄ）］
本発明のエアゾール組成物は、硬化反応を促進し、硬化した塗膜に良好な化学性能および物理性能を付与させる目的で、硬化触媒（Ｄ）を含有してもよい。特に、低温において短時間で硬化させる場合には、硬化触媒（Ｄ）を含有することが好ましい。
【００７８】
硬化触媒（Ｄ）としては、たとえば、下記硬化触媒（Ｄ１）〜（Ｄ３）が挙げられる。
（Ｄ１）含フッ素重合体（Ａ１）と、イソシアネート系硬化剤（Ｃ１）またはブロック化イソシアネート系硬化剤（Ｃ２）の架橋反応を促進する硬化触媒。
（Ｄ２）含フッ素重合体（Ａ１）とアミノ樹脂（Ｃ３）との架橋反応を促進する硬化触媒。
（Ｄ３）アルコキシシリル基および水酸基の少なくとも一方を含有する含フッ素重合体と、金属アルコキシドの架橋反応を促進する硬化触媒。
【００７９】
硬化触媒（Ｄ１）としては、オクチル酸スズ、トリブチルチンジラウレート、ジブチルチンジラウレート等の錫触媒が好ましい。
硬化触媒（Ｄ２）としては、ブロック化した酸触媒が好ましい。ブロック化した酸触媒としては、カルボン酸、スルホン酸、リン酸等の各種アミン塩が挙げられる。なかでも、ｐ−トルエンスルホン酸やドデシルベンゼンスルホン酸のジエタノールアミン塩、トリエチルアミン塩等の高級アルキル置換スルホン酸アミン塩が好ましい。
【００８０】
硬化触媒（Ｄ３）としては、リン酸モノエステル、リン酸ジエステル等の酸性リン酸エステル類；ホウ酸モノエステル、ホウ酸ジエステル等の酸性ホウ酸エステル類；酸性リン酸エステルとアミンとの付加反応物、カルボン酸化合物とアミンとの付加反応物等のアミン付加物類；トリス（アセチルアセトネート）アルミニウム、テトラキス（アセチルアセトネート）ジルコニウム等の金属キレート類；アルミニウムイソプロポキサイド、チタニウムブトキサイド等の金属アルコキシド類等が挙げられる。
【００８１】
硬化触媒（Ｄ３）としては、硬化性、形成される塗膜の平滑性の点から、酸性リン酸エステル類が好ましい。また、硬化性、形成される塗膜の平滑性および耐水性等の点から、炭素数１〜８のモノアルキルホスフェート、炭素数１〜８のジアルキルホスフェート、またはそれらの混合物がより好ましい。
硬化触媒（Ｄ）は、１種を単独で使用してもよく、２種以上を併用してもよい。
【００８２】
［樹脂（Ｅ）］
樹脂（Ｅ）としては、たとえば、アクリル樹脂、ポリエステル樹脂、アクリルポリオール樹脂、ポリエステルポリオール樹脂、ウレタン樹脂、アクリルシリコーン樹脂、シリコーン樹脂、アルキッド樹脂、エポキシ樹脂、オキセタン樹脂、アミノ樹脂等の非フッ素系樹脂等が挙げられる。樹脂（Ｅ）は、架橋性基を有し、硬化剤（Ｃ）によって架橋されて硬化する樹脂であってもよい。
【００８３】
［顔料（Ｆ）］
本発明のエアゾール組成物には、形成する塗膜の防錆、着色、補強等を目的として、顔料（Ｆ）が含有されていることが好ましい。
顔料（Ｆ）としては、防錆顔料、着色顔料および体質顔料からなる群から選ばれる少なくとも１種の顔料が好ましい。
【００８４】
防錆顔料は、被塗装物の腐食や変質を防止するための顔料である。環境への負荷が少ない無鉛防錆顔料が好ましい。無鉛防錆顔料としては、シアナミド亜鉛、酸化亜鉛、リン酸亜鉛、リン酸カルシウムマグネシウム、モリブデン酸亜鉛、ホウ酸バリウム、シアナミド亜鉛カルシウム等が挙げられる。
着色顔料は、塗膜を着色するための顔料である。着色顔料としては、酸化チタン、カーボンブラック、酸化鉄等が挙げられる。
体質顔料は、塗膜の硬度を向上させ、かつ、塗膜の厚みを増すための顔料である。体質顔料としては、タルク、硫酸バリウム、マイカ、炭酸カルシウム等が挙げられる。
【００８５】
［他の成分（Ｇ）］
他の成分（Ｇ）としては、たとえば、塗膜の付着性向上のためのシランカップリング剤；ヒンダードアミン系光安定剤等の光安定剤；ベンゾフェノン系化合物、ベンゾトリアゾール系化合物、トリアジン系化合物、シアノアクリレート系化合物等の有機系の紫外線吸収剤；酸化セリウム等の無機系の紫外線吸収剤；超微粉合成シリカ等のつや消し剤；ノニオン系、カチオン系、またはアニオン系の界面活性剤；レベリング剤等が挙げられる。
【００８６】
＜噴射剤（II）＞
噴射剤（II）としては、エアゾール組成物に通常用いられる噴射剤を使用でき、たとえば、ジメチルエーテル、液化石油ガス（ＬＰＧ）、各種フロンの誘導体、炭酸ガス、窒素ガス等が挙げられる。
噴射剤（II）は、１種を単独で使用してもよく、２種以上を併用してもよい。
【００８７】
＜各成分の割合＞
含フッ素重合体（Ａ）（１００質量％）中の含フッ素重合体（Ａ１）の割合は、５０質量％以上が好ましく、７０質量％以上がより好ましく、９０質量％以上がさらに好ましく、１００質量％が特に好ましい。
【００８８】
本発明のエアゾール組成物中の溶剤（Ｂ）の割合は、含フッ素重合体（Ａ）の溶解性、噴射して塗装する際の適度な粘度等を考慮して適宜決定すればよい。
【００８９】
本発明のエアゾール組成物に硬化剤（Ｃ）を用いる場合、含フッ素重合体（Ａ）と硬化剤（Ｃ）の質量の合計に対する含フッ素重合体（Ａ）の割合は、１０〜９０質量％が好ましく、２０〜８０質量％がより好ましく、３０〜７０質量％がさらに好ましい。前記含フッ素重合体（Ａ）の割合が下限値以上あれば、耐候性に優れた塗膜を形成しやすい。前記含フッ素重合体（Ａ）の割合が上限値以下であれば、塗膜にクラックが発生することを抑制しやすく、また被塗装物との密着性、耐久性、耐擦傷性および耐衝撃性が良好な塗膜を形成しやすい。
【００９０】
本発明のエアゾール組成物に硬化触媒（Ｄ）を配合する場合、硬化触媒（Ｄ）の割合は、使用時の塗料成分（Ｉ）（硬化剤（Ｃ）を用いる場合は硬化剤（Ｃ）を含む）の固形分の総量に対して、０．００００１〜１０質量％が好ましい。硬化触媒（Ｄ）の割合が下限値以上であれば、触媒効果が充分に得られやすい。硬化触媒（Ｄ）の割合が上限値以下であれば、残存する硬化触媒（Ｄ）が塗膜に悪影響を及ぼすことを抑制しやすく、耐熱性および耐水性が良好な塗膜を形成しやすい。
【００９１】
本発明のエアゾール組成物に樹脂（Ｅ）を配合する場合、樹脂（Ｅ）の割合は、含フッ素重合体（Ａ）の１００質量部に対して１〜２００質量部が好ましい。
【００９２】
本発明のエアゾール組成物に顔料（Ｆ）を配合する場合、顔料（Ｆ）の割合は、使用時の塗料成分（Ｉ）（硬化剤（Ｃ）を用いる場合は硬化剤（Ｃ）を含む）の固形分の総量に対して、５０〜５００質量％が好ましく、１００〜４００質量％がより好ましい。顔料（Ｆ）の割合が下限値以上であれば、顔料（Ｆ）の機能が得られやすい。顔料（Ｆ）の割合が上限値以下であれば、耐衝撃性および耐候性に優れた塗膜を形成しやすい。
他の成分（Ｇ）の割合は、本発明の効果を損なわない範囲で適宜選定できる。
【００９３】
本発明のエアゾール組成物における、塗料成分（Ｉ）と噴射剤（II）の容量比は、５５：４５〜３０：７０が好ましく、５０：５０〜４０：６０がより好ましい。塗料成分（Ｉ）と噴射剤（II）の容量比が前記範囲内であれば、耐候性に優れ、被塗装物の耐久性を充分に高められる塗膜を簡便に形成しやすい。
【００９４】
＜作用効果＞
本発明のエアゾール組成物は、含フッ素重合体（Ａ）を含んでいるため、被塗装物上に耐候性に優れ、被塗装物の耐久性を充分に高められる塗膜を形成できる。
【００９５】
≪塗装方法≫
本発明の塗装方法は、本発明のエアゾール組成物を噴射して塗装することを特徴とする。本発明の塗装方法は、本発明のエアゾール組成物を用いる以外は、公知の態様を採用できる。具体的には、たとえば、公知の１液型または２液型のエアゾール缶を用いて、本発明のエアゾール組成物を噴射して塗装する方法が挙げられる。
【００９６】
たとえば、本発明のエアゾール組成物に硬化剤（Ｃ）を用いる場合は、２液型のエアゾール缶を用い、含フッ素重合体（Ａ）および溶剤（Ｂ）必須として含む塗料成分と、硬化剤（Ｃ）を必須として含む塗料成分とを該エアゾール缶内の別々の充填室に充填して、それらを使用直前に混ぜ合わせた後に噴射して塗装する。本発明のエアゾール組成物に硬化剤（Ｃ）を用いない場合は、１液型のエアゾール缶を用いて塗装を行う。
【００９７】
本発明のエアゾール組成物を被塗装物に噴射した後には、必要に応じて、スポンジ、布等によってエアゾール組成物を塗り広げてもよい。
本発明のエアゾール組成物を塗装する被塗装物としては、特に限定されず、自動車、船舶、鉄道車両、飛行機等の輸送用機器、工場、発電所等の設備、建築物等が挙げられる。
【００９８】
本発明の塗装方法は、被塗装物にエアゾール組成物を噴射するだけで塗膜を形成できるため、刷毛塗り等に比べて塗装が容易である。また、エアゾール缶は持ち運びも容易であるため、一斗缶等を持ち運ぶ場合に比べて高所等での作業も容易である。また、本発明の塗装方法では、被塗装物上に耐候性に優れ、被塗装物の耐久性を充分に高められる塗膜を形成できる。
以上のことから、本発明の塗装方法は、たとえば工場、発電所等の大型の設備における簡易的な応急処置に好適に利用できる。